(57)【特許請求の範囲】
【請求項１】
第１の材料で形成される少なくとも第１の部品（１）と、第２の材料で形成される少なくとも第２の部品（２）とを、恒久的に組付け、前記少なくとも第２の部品（２）は、前記第１の部品（１）を前記恒久的な組立体に閉じ込める方法であって、この方法は；
−前記第１の材料として、少なくとも部分的に非晶質となることができる合金を選択し、前記第２の材料として、少なくとも部分的に非晶質となることができる合金ではない材料を選択するステップ；
−前記第２の材料で形成される前記第２の部品（２）を準備するステップ；
−前記第１の部品（１）を成形し、同時に前記第１の部品（１）を前記第２の部品（２）に組付けるステップであって、ここで前記第１の材料には、遅くとも前記成形時までに、前記第１の材料が少なくとも部分的に非晶質となるような処理を施してあり、前記第１の部品（１）と前記第２の部品（２）は、少なくとも前記第２の部品（２）を確実に膨張させる温度上昇勾配と、それに続いて、前記第２の部品（２）を前記第１の部品（１）の周りで収縮させるための冷却勾配とからなる熱サイクルを経て、これによって前記第１の部品（１）を閉じ込める、ステップ；
−前記少なくとも１つの第２の部品（２）と前記少なくとも１つの第１の部品（１）をサイズ決めし、前記第２の材料の熱膨張率（α2）を、前記第１の材料の熱膨張率（α1）と比較して、必要に応じて適切に選択するステップ；
−前記第２の材料の前記熱膨張率（α2）と前記冷却勾配との積が、前記第１の材料の前記熱膨張率（α1）と前記冷却勾配との積より大きい場合は、前記第１の部品（１）に前記第２の部品（２）をクランプ留めして恒久的な組立体を得るステップ；
−前記第２の材料の前記熱膨張率（α2）と前記冷却勾配との積が、前記第１の材料の前記熱膨張率（α1）と前記冷却勾配との積より小さい場合は、前記第２の部品（２）と前記第１の部品（１）の間に少なくともある程度の自由を与えて恒久的な組立体を得るステップ
を含むことを特徴とする、部品の取付け方法。
【請求項２】
第１の材料で形成される少なくとも第１の部品（１）と、第２の材料で形成される少なくとも第２の部品（２）とを、恒久的に組付け、前記少なくとも第２の部品（２）は、前記第１の部品（１）を前記恒久的な組立体に閉じ込める方法であって、この方法は；
−前記第２の材料として、少なくとも部分的に非晶質となることができる合金を選択し、前記第１の材料として、少なくとも部分的に非晶質となることができる合金ではない材料を選択するステップ；
−前記第１の材料で形成される前記第１の部品（１）を準備するステップ；
−前記第２の部品（２）を成形し、同時に前記第２の部品（２）を前記第１の部品（１）に組付けるステップであって、ここで前記第２の材料には、遅くとも前記成形時までに、前記第２の材料が少なくとも部分的に非晶質となるような処理を施してあり、前記第２の部品（２）と前記第１の部品（１）は、組付ける前記第１の部品（１）と前記第２の部品（２）を確実に膨張させる温度上昇勾配と、それに続く、前記第２の部品（２）を前記第１の部品（１）の周りで収縮させるための冷却勾配とからなる熱サイクルを経て、これによって前記第１の部品（１）を閉じ込める、ステップ；
−前記少なくとも１つの第２の部品（２）と前記少なくとも１つの第１の部品（１）をサイズ決めし、前記第２の材料の熱膨張率（α2）を、前記第１の材料の熱膨張率（α1）と比較して、必要に応じて適切に選択するステップ；
−前記第２の材料の前記熱膨張率（α2）と前記冷却勾配との積が、前記第１の材料の前記熱膨張率（α1）と前記冷却勾配との積より大きい場合は、前記第１の部品（１）に前記第２の部品（２）をクランプ留めして恒久的な組立体を得るステップ；
−前記第２の材料の前記熱膨張率（α2）と前記冷却勾配との積が、前記第１の材料の前記熱膨張率（α1）と前記冷却勾配との積より小さい場合は、前記第２の部品（２）と前記第１の部品（１）の間に少なくともある程度の自由を与えて恒久的な組立体を得るステップ
を含むことを特徴とする、部品の取付け方法。
【請求項３】
以下のステップ：
−前記温度上昇勾配により、少なくとも部分的に非晶質となることができる合金として選択した前記第１の材料の温度がその溶融温度より高温に上昇し、これによって少なくとも局所的に、前記第１の材料のいかなる結晶構造も失わせることができるように、かつ、前記冷却勾配により、前記第１の材料の温度がそのガラス転移温度未満になり、これによって第１の材料が少なくとも部分的に非晶質となるように、前記熱サイクルを定義するステップ
を含むことを特徴とする、請求項１に記載の恒久的な組付け方法。
【請求項４】
以下のステップ：
−前記温度上昇勾配により、少なくとも部分的に非晶質となることができる合金として選択した前記第２の材料の温度がその溶融温度より高温に上昇し、これによって少なくとも局所的に、前記第２の材料のいかなる結晶構造も失わせることができるように、かつ、前記冷却勾配により、前記第２の材料の温度がそのガラス転移温度未満になり、これによって前記第２の材料が少なくとも部分的に非晶質となるように、前記熱サイクルを定義するステップ
を含むことを特徴とする、請求項２に記載の恒久的な組付け方法。
【請求項５】
前記成形するステップは、
−前記第１の材料を予備成形品（４）に変換し、前記第１の材料を、少なくとも部分的に非晶質とするような処理に供するステップ；
−前記予備成形品（４）に変換した前記第１の材料の前記熱サイクルを、前記予備成形品（４）がそのガラス転移温度と結晶化温度の間の温度となるように定義するステップ；
−前記予備成形品（４）に加圧して、前記少なくとも１つの第２の部品（２）で前記少なくとも１つの第１の部品（１）を閉じ込めるステップ；
−前記組立体を冷却し、前記第１の材料が少なくとも部分的に非晶質の性質を維持できるようにするステップ
を含むことを特徴とする、請求項１に記載の恒久的な組付け方法。
【請求項６】
前記成形するステップは、
−前記第２の材料を予備成形品（４）に変換し、前記第２の材料を、少なくとも部分的に非晶質とするような処理に供するステップ；
−前記予備成形品（４）に変換した前記第２の材料の前記熱サイクルを、前記予備成形品（４）がそのガラス転移温度と結晶化温度の間の温度となるように定義するステップ；
−前記予備成形品（４）に加圧して、前記少なくとも１つの第２の部品（２）で前記少なくとも１つの第１の部品（１）を閉じ込めるステップ；
−前記組立体を冷却し、前記第１の材料が少なくとも部分的に非晶質の性質を維持できるようにするステップ
を含むことを特徴とする、請求項２に記載の恒久的な組付け方法。
【請求項７】
中間層（９）を前記第２の部品（２）に溶着することからなるステップと、
前記第２の材料の前記熱膨張率（α2）と前記冷却勾配との積が、前記第１の材料の前記熱膨張率（α1）と前記冷却勾配との積より小さい場合は、前記第１の部品（１）と前記第２の部品（２）の間の前記遊び（１２）を増大させるために前記中間層（９）を溶解させることからなる最終ステップと
を含むことを特徴とする、請求項１に記載の組付け方法。
【請求項８】
中間層（９）を前記第２の部品（２）に溶着することからなるステップと、
前記第２の材料の前記熱膨張率（α2）と前記冷却勾配との積が、前記第１の材料の前記熱膨張率（α1）と前記冷却勾配との積より小さい場合は、前記第１の部品（１）と前記第２の部品（２）の間の前記遊び（１２）を増大させるために前記中間層（９）を溶解させることからなる最終ステップと
を含むことを特徴とする、請求項３に記載の組付け方法。
【請求項９】
中間層（９）を前記第２の部品（２）に溶着することからなるステップと、
前記第２の材料の前記熱膨張率（α2）と前記冷却勾配との積が、前記第１の材料の前記熱膨張率（α1）と前記冷却勾配との積より小さい場合は、前記第１の部品（１）と前記第２の部品（２）の間の前記遊び（１２）を増大させるために前記中間層（９）を溶解させることからなる最終ステップと
を含むことを特徴とする、請求項５に記載の組付け方法。
【請求項１０】
中間層（９）を前記第１の部品（１）に溶着することからなるステップと、
前記第２の材料の前記熱膨張率（α2）と前記冷却勾配との積が、前記第１の材料の前記熱膨張率（α1）と前記冷却勾配との積より小さい場合は、前記第１の部品（１）と前記第２の部品（２）の間の前記遊び（１２）を増大させるために前記中間層（９）を溶解させることからなる最終ステップと
を含むことを特徴とする、請求項２に記載の組付け方法。
【請求項１１】
中間層（９）を前記第１の部品（１）に溶着することからなるステップと、
前記第２の材料の前記熱膨張率（α2）と前記冷却勾配との積が、前記第１の材料の前記熱膨張率（α1）と前記冷却勾配との積より小さい場合は、前記第１の部品（１）と前記第２の部品（２）の間の前記遊び（１２）を増大させるために前記中間層（９）を溶解させることからなる最終ステップと
を含むことを特徴とする、請求項４に記載の組付け方法。
【請求項１２】
中間層（９）を前記第１の部品（１）に溶着することからなるステップと、
前記第２の材料の前記熱膨張率（α2）と前記冷却勾配との積が、前記第１の材料の前記熱膨張率（α1）と前記冷却勾配との積より小さい場合は、前記第１の部品（１）と前記第２の部品（２）の間の前記遊び（１２）を増大させるために前記中間層（９）を溶解させることからなる最終ステップと
を含むことを特徴とする、請求項６に記載の組付け方法。
【請求項１３】
前記第１の部品（１）と前記第２の部品（２）の間の機械的接着を増強するために、前記第２の部品（２）に少なくとも１つの起伏部分（１３）を作製することからなるステップを含むことを特徴とする、請求項５に記載の組付け方法。
【請求項１４】
前記第１の部品（１）と前記第２の部品（２）の間の機械的接着を増強するために、前記第１の部品（１）に少なくとも１つの起伏部分（１３）を作製することからなるステップを含むことを特徴とする、請求項６に記載の組付け方法。
【請求項１５】
前記少なくとも１つの起伏部分（１３）は、機械加工によって得られることを特徴とする、請求項１３に記載の組付け方法。
【請求項１６】
前記少なくとも１つの起伏部分（１３）は、機械加工によって得られることを特徴とする、請求項１４に記載の組付け方法。
【請求項１７】
少なくとも部分的に非晶質となることができる合金として選択される前記第１の材料又は前記第２の材料は、前記材料の全体が非晶質となるような処理を施されることを特徴とする、請求項１に記載の組付け方法。
【請求項１８】
少なくとも部分的に非晶質となることができる合金として選択される前記第１の材料又は前記第２の材料は、前記材料の全体が非晶質となるような処理を施されることを特徴とする、請求項２に記載の組付け方法。
【請求項１９】
少なくとも部分的に非晶質となることができる合金として選択される前記第１の材料又は前記第２の材料は、前記組付けステップの後で、前記材料が少なくとも部分的に非晶質となるような熱処理を施されることを特徴とする、請求項１に記載の組付け方法。
【請求項２０】
少なくとも部分的に非晶質となることができる合金として選択される前記第１の材料又は前記第２の材料は、前記組付けステップの後で、前記材料が少なくとも部分的に非晶質となるような熱処理を施されることを特徴とする、請求項２に記載の組付け方法。
【発明の詳細な説明】
【技術分野】
【０００１】
本発明は、第１の材料で形成される少なくとも第１の部品と、第２の材料で形成される少なくとも第２の部品とを、恒久的に組付ける方法に関し、この少なくとも第２の部品は、上記第１の部品を上記恒久的な組立体に閉じ込めるようになっている。
【０００２】
本発明の技術分野は、精密機械分野である。より詳細には、本発明は非晶質金属部品の製造方法の技術分野に関する。
【背景技術】
【０００３】
本発明は、クランプで組付けた２つの部品、又は反対に、互いに対して可動な２つの部品を得るための、２つの部品の互いに対する組付けに関する。
【０００４】
可動組立体（例えば回転軸受）を得るために、いくつかの製造ステップが公知であり、この製造ステップはまず、可動に取り付けられた少なくとも３つの部品を極めて正確に機械加工することからなる。次に、可動に保たれることになる第３の部品を部分的に閉じ込めるために、３つの部品のうち少なくとも２つを、ネジ留め、接着、溶接またはその他の手段で組付けなければならない。この可動組立体を作製するには、２つの部品間の最終的な遊びが、これらが互いに対して動くことができるようにするのに十分なものである必要がある。この遊びは大きすぎてはならず、もし大きすぎれば、一方の部品の他方に対する位置が変化してしまうリスクがあり、これは理想的ではない。よって、このタイプの組立体の作製は複雑かつ高コストである。
【０００５】
非可動／密閉組立体を作製するには、組立体のためのネジ山を形成するか、部品を互いに接着、鑞接、溶接、又はリベット留めすることができる。
【０００６】
いくつかの問題が発生し得る。実際、上述の公知の手段を用いることができない場合がある。まず、これらの方法は、これらが不可能であるため用いることができない。例えば、ネジ山を脆い材料に部品を破損することなく作製するのは不可能である。
【０００７】
次に、これらの方法は、望ましくない影響、例えば接着材料の脱ガス化などを引き起こすため、用いることができない。
【発明の概要】
【発明が解決しようとする課題】
【０００８】
本発明は、２つの部品を互いに固定する方法に関し、この方法は、第１の部品を第２の部品に簡単かつ効率的に固定できるようにすることにより、先行技術の欠点を克服し、上記組立体は固定されていても可動でもよい。
【課題を解決するための手段】
【０００９】
従って、本発明は以下のステップを含むことを特徴とする、上述の組付け方法に関する：
−第１の材料として、少なくとも部分的に非晶質となることができる合金を選択し、第２の材料として、少なくとも部分的に非晶質となることができる合金ではない材料を選択する；
−第２の材料で形成される部品を準備する；
−第１の部品を成形し、同時にこれを第２の部品に組付け、ここで上記第１の材料には、遅くとも上記成形時までに、少なくとも部分的に非晶質となるような処理を施してあり、第１の部品と第２の部品は、少なくとも第２の部品を確実に膨張させる温度上昇勾配と、それに続いて、第２の部品を第１の部品の周りで収縮させるための冷却勾配とからなる熱サイクルを経て、これによって上記第１の部品を閉じ込める；
−上記少なくとも１つの第２の部品と上記少なくとも１つの第１の部品をサイズ決めし、上記第２の材料の熱膨張率を、上記第１の材料の熱膨張率と比較して、必要に応じて適切に選択する；
−上記第２の材料の上記熱膨張率と上記冷却勾配との積が、上記第１の材料の上記熱膨張率と上記冷却勾配との積より大きい場合は、上記第１の部品に上記第２の部品をクランプ留めして恒久的な組立体を得る；
−上記第２の材料の上記熱膨張率と上記冷却勾配との積が、上記第１の材料の上記熱膨張率と上記冷却勾配との積より小さい場合は、上記第２の部品と上記第１の部品の間にある程度の自由を与えて恒久的な組立体を得る。
【００１０】
本発明の１つの利点は、２つの部品を、非常に簡単に互いに固定できることである。実際、材料の熱膨張率を利用するということは、クランプ手段又は遊びを設けるための手段が不要であるということである。２つの部品間の遊び又はクランプ留めは、材料及びその熱膨張率の選択によって直接的に達成される。同様に、使用する材料の特定の選択により、クランプ留め又は遊びを容易に調節できるようになる。
【００１１】
この固定方法の有利な実施形態は、従属請求項の主題を形成する。
【００１２】
第１の有利な実施形態では、本方法は以下のステップを含む：
−上記温度上昇勾配により、少なくとも部分的に非晶質となることができる合金として選択した第１の材料の温度がその溶融温度より高温に上昇し、これによって少なくとも局所的に、いかなる結晶構造も失わせることができるように、かつ、上記冷却勾配により、第１の材料の温度がそのガラス転移温度未満になり、これによって第１の材料が少なくとも部分的に非晶質となるように、上記熱サイクルを定義する。
【００１３】
第２の有利な実施形態では、本方法は以下のステップを含む：
−第１の材料を予備成形品に変換し、これを、少なくとも部分的に非晶質とするような処理に供する；
−予備成形品に変換した上記第１の材料の上記熱サイクルを、予備成形品がそのガラス転移温度と結晶化温度の間の温度となるように定義する；
−上記予備成形品に加圧して、上記少なくとも１つの第２の部品で上記少なくとも１つの第１の部品を閉じ込める；
−組立体を冷却し、上記第１の材料が少なくとも部分的に非晶質の性質を維持できるようにする。
【００１４】
第３の有利な実施形態では、本方法は、中間層を第２の部品に溶着するステップと、上記第２の材料の上記熱膨張率と上記冷却勾配との積が、上記第１の材料の上記熱膨張率と上記冷却勾配との積より小さい場合は、第１の部品と第２の部品の間の遊びを増大させるために上記中間層を溶解させる最終ステップと、を含む。
【００１５】
別の有利な実施形態では、本方法は、第１の部品と第２の部品の間の機械的接着を増強するために、第２の部品に少なくとも１つの起伏部分を作製するステップを含む。
【００１６】
別の有利な実施形態では、上記少なくとも１つの起伏部分は、機械加工によって得られる。
【００１７】
別の有利な実施形態では、少なくとも部分的に非晶質となることができる合金として選択される上記第１の材料又は第２の材料は、その全体が非晶質となるような処理を施される。
【００１８】
本発明の１つの利点は、本方法は極めて簡単に達成できるという点である。実際、本方法は、各合金にとって所定の温度範囲［Ｔｇ−Ｔｘ］内にある特定の時間は非晶質のままであり、その間は軟化するという特質を有する非晶質金属を使用する（ここでＴｘは結晶化温度、Ｔｇはガラス転移温度である）（例えばＺｒ41.24Ｔｉ13.75Ｃｕ12.5Ｎｉ10Ｂｅ22.5合金では、Ｔｇ＝３５０℃、Ｔｘ＝４６０℃である）。従って、これらの金属を比較的低い負荷と低い温度で成形することができ、これによって、簡略化した工程を利用することができる。このタイプの材料の使用はまた、合金の粘性が温度範囲［Ｔｇ−Ｔｘ］内で急峻に減少することで、この合金が雌型の隅々に行き渡るため、精密な形状寸法の非常に正確な再現を可能とする。例えば、プラチナベースの材料では、成形は、温度Ｔｇにおける粘度１０12Ｐａ．ｓの代わりに、約３００℃、圧力１ＭＰａで最高１０3Ｐａ．ｓの粘度で行われる。これは即ち、部品の作製と組付けを同時に行うことができることを意味する。
【００１９】
本発明は又、一方で第１の材料で形成される少なくとも第１の部品と、他方で第２の材料で形成される少なくとも第２の部品とを、恒久的に組付ける方法にも関し、この少なくとも第２の部品は、上記第１の部品を上記恒久的な組立体に閉じ込めるようになっており、以下のステップを含むことを特徴とする：
−第２の材料として、少なくとも部分的に非晶質となることができる合金を選択し、第１の材料として、少なくとも部分的に非晶質となることができる合金ではない材料を選択する；
−上記第１の材料で形成される部品を準備する；
−第２の部品を成形し、同時にこれを第１の部品に組付け、ここで上記第２の材料には、遅くとも上記成形時までに、少なくとも部分的に非晶質となるような処理を施してあり、第２の部品と第１の部品は、組付ける第１の部品と第２の部品を確実に膨張させる温度上昇勾配と、それに続く、第２の部品を第１の部品の周りで収縮させるための冷却勾配とからなる熱サイクルを経て、これによって上記第１の部品を閉じ込める；
−上記少なくとも１つの第２の部品と上記少なくとも１つの第１の部品をサイズ決めし、上記第２の材料の熱膨張率を、上記第１の材料の熱膨張率と比較して、必要に応じて適切に選択する；
−上記第２の材料の上記熱膨張率と上記冷却勾配との積が、上記第１の材料の上記熱膨張率と上記冷却勾配との積より大きい場合は、上記第１の部品に上記第２の部品をクランプ留めして恒久的な組立体を得る；
−上記第２の材料の上記熱膨張率と上記冷却勾配との積が、上記第１の材料の上記熱膨張率と上記冷却勾配との積より小さい場合は、上記第２の部品と上記第１の部品の間に少なくともある程度の自由を与えて恒久的な組立体を得る。
【００２０】
本発明による組付け方法の目的、利点、特徴は、単なる非限定的な例として挙げられ、添付の図面に図示されている、本発明の少なくとも１つの実施形態に関する以下の詳細な説明からより明らかになるであろう。
【図面の簡単な説明】
【００２１】
【図１】図１は、本発明による方法の第１の実施形態の概略図である。
【図２】図２は、本発明による方法の第１の実施形態の概略図である。
【図３】図３は、本発明による方法の第１の実施形態の概略図である。
【図４】図４は、本発明による方法の第１の実施形態の概略図である。
【図５】図５は、本発明による方法の第１の実施形態の概略図である。
【図６】図６は、本発明による方法の第１の実施形態の概略図である。
【図７】図７は、本発明による方法の第２の実施形態の概略図である。
【図８】図８は、本発明による方法の第２の実施形態の概略図である。
【図９】図９は、本発明による方法の第２の実施形態の概略図である。
【図１０】図１０は、本発明による方法の第２の実施形態の概略図である。
【図１１】図１１は、本発明による方法の第２の実施形態の概略図である。
【図１２】図１２は、本発明による方法の第１の実施形態の変形例の概略図である。
【図１３】図１３は、本発明による方法の第１の実施形態の変形例の概略図である。
【図１４】図１４は、本発明による方法の第１の実施形態の変形例の概略図である。
【図１５】図１５は、本発明による方法の第１の実施形態の変形例の概略図である。
【図１６】図１６は、本発明による方法の第１の実施形態の変形例の概略図である。
【図１７】図１７は、本発明による方法の第１の実施形態の変形例の概略図である。
【図１８】図１８は、本発明による方法の第１の実施形態の変形例の概略図である。
【図１９】図１９は、本発明による方法の第２の実施形態の変形例の概略図である。
【発明を実施するための形態】
【００２２】
本発明は、第１の部品１と第２の部品２の組付けに関する。第１の部品１は、熱膨張率α1を有する第１の材料で作製され、第２の部品２は、熱膨張率α2を有する第２の材料で作製される。第２の部品は、第１の部品１を閉じ込めるように配設される。
【００２３】
本例では、第１の部品１は、少なくとも部分的に非晶質の合金である少なくとも１つの金属要素を備える、少なくとも部分的に非晶質の材料からなる。しかし、第２の部品２を、少なくとも１つの金属要素を備える少なくとも部分的に非晶質の材料で作製し、第１の部品１を他の材料で作製することも想定することができる。好ましくは、第１の部品１及び／又は第２の部品２は、同一でも異なっていてもよい完全に非晶質の合金からなる。上記金属要素は、貴金属に属するものであってもよい。
【００２４】
可動部品１の非晶質金属の特徴を、第２の部品２と第１の部品１の組付けに利用する。実際、非晶質金属は成形に極めて便利であり、複雑な形状の部品を、極めて高い精度で簡単に実現することができる。これは、各合金にとって所定の温度範囲［Ｔｇ−Ｔｘ］内にある特定の時間は非晶質のままであり、その間は軟化させることができる、という、非晶質金属の特質によるものである（ここでＴｘは結晶化温度、Ｔｇはガラス転移温度である）（例えばＺｒ41.24Ｔｉ13.75Ｃｕ12.5Ｎｉ10Ｂｅ22.5合金では、Ｔｇ＝３５０℃、Ｔｘ＝４６０℃である）。従って、これらの金属は比較的低い負荷と低い温度で成形することができ、これによって、熱間成形等の簡略化した工程を利用することができる。このタイプの材料の使用はまた、合金の粘性が温度範囲［Ｔｇ−Ｔｘ］内で急峻に減少することで、この合金が雌型の隅々に行き渡るため、精密な形状寸法の非常に正確な再現を可能とする。例えば、プラチナベースの材料では、成形は、温度Ｔｇにおける粘度１０12Ｐａ．ｓの代わりに、約３００℃、圧力１ＭＰａで最高１０3Ｐａ．ｓの粘度で行われる。これは即ち、部品の作製と組付けを同時に行うことができることを意味する。
【００２５】
図２に示す第１のステップは、支持体として使用する第２の部品２を準備することからなる。この支持体２は、「第２の材料」とよばれる材料で形成され、この第２の材料はいかなる材料であってもよい。第２の部品２は第１の部品１を閉じ込める。
【００２６】
図３に示す第２のステップは、第１の材料、即ち第１の部品１を形成する材料を準備することからなる。図4〜６に示す第３のステップは、ここでは非晶質金属である第１の材料を成形して、第１の部品１を、第１の部品１を第２の部品２に組付けるために形成することからなる。これを達成するために、熱間成形法を用いる。
【００２７】
まず、非晶質金属の予備成形品４を作製する。この予備成形品４は、最終的な部品と同様の外観及び寸法を有する部品からなる。典型的には、例えば円形の膜を作製したい場合、予備成形品４はディスク形状をとることになる。重要なのは、上記予備成型品４は既に非晶質構造を有しているということである。これを達成するために、材料または第１の材料を形成する材料を、溶融温度を超える温度に上昇させることによって液体状態にする。次にこれらを均一に混合し、上記第１の材料を形成する。続いてこの混合物を所望の形状の鋳型５のダイ５ａ、５ｂに流し込む。そしてこれを、原子がある構造をとる時間を与えないように、可能な限りの早さで冷却すると、第１の材料は少なくとも部分的に非晶質となる。
【００２８】
次に、図４に示すように、予備成形品４を、第２の部品２上に、これを覆うように配設する。続いて、その材料に固有の温度、好ましくはガラス転移温度Ｔｇと結晶化温度Ｔｘの間の温度までホットプレスを加熱する。こうして第１の部品と第２の部品は、同一の温度上昇を受ける。この温度上昇が第２の部品２と第１の部品１とで異なることも想定することができる。
【００２９】
ホットプレスが所望の温度に達すると、予備成形品４に圧力をかけ、図５に示すように第２の部品のハウジング６に充填する。この加圧操作は所定の時間だけ行う。
【００３０】
加圧時間が終わると、第１の材料をＴｇ未満に冷却し、第１の部品１を形成する。加圧及び冷却は、第１の材料の結晶化を防ぐために十分な早さで行わなければならない。実際、ガラス転移温度Ｔｇと結晶化温度Ｔｘの間の所定の温度にある所定の材料に関して、それを超えると上記材料が結晶化してしまう最長の時間が存在する。この時間は、温度が結晶温度Ｔｘに近づくと減少し、温度がガラス転移温度Ｔｇに近づくと増加する。よって、ＴｇとＴｘの間の温度にある時間が、各温度／合金の組み合わせに関してある特定の値を超えると、非晶質材料は結晶化してしまう。典型例として、Ｚｒ41.2Ｔｉ13.8Ｃｕ12.5Ｎｉ10Ｂｅ22.5合金、温度４４０℃の場合、加圧時間は約１２０秒を超えないようにすべきである。このようにして、加熱作業は予備成形品４の、少なくとも部分的に非晶質である最初の状態を保つ。
【００３１】
続いて、図６に示すように、第１の部品１及び第２の部品２を鋳型５から取り外し、最終的な部品を得る。
【００３２】
再度記載しておくが、第２の部品を非晶質金属で作製し、第１の部品１を他の材料で作製してもよい。
【００３３】
熱間成形の変形例は、鋳造の原理を利用する。非晶質金属の構成要素を液体状態で、即ち、少なくとも溶融温度に等しい温度で混合する。次にこの混合物を、作製する部品の形状を有する鋳型に流し込み、続いて原子がある構造をとる時間を与えないように、急速に冷却する。
【００３４】
本発明によると、有利には、第１の材料及び第２の材料を、熱膨張率α1と熱膨張率α2が異なるように選択する。材料の熱膨張率によって、温度を上昇させたときの材料の膨張が定義され、これは式ΔＬ＝α・Ｌ0・ΔＴに従い、ここで
・ΔＬ、メートル（ｍ）で表した長さの変化
・α、ケルビンのマイナス１乗（Ｋ-1）で表した線膨張率
・Ｌ0、メートル（ｍ）で表した初めの長さ
・ΔＴ＝Ｔ−Ｔ0、ケルビン（Ｋ）又はセルシウス度（℃）で表した温度の変化
である。
【００３５】
これは例えば、３０ｍの鋼鉄の棒では、鋼鉄は熱膨張率１２．０×１０-6を有するため、プラス６０℃のΔＴを受けると膨張して、棒の長さが３０．０２１６ｍとなることを意味する。この後温度が下がると、この棒は収縮して初めの長さに戻る。
【００３６】
この原理を、本発明の本例において利用する。実際、熱間成形を、雰囲気温度より高い温度で行うが、これは、第１の部品１と第２の部品２を形成する材料が、温度上昇勾配を経ることによって膨張することを意味する。冷却中、即ち冷却勾配中、第１の材料及び第２の材料は収縮する。熱間成形の場合、第１の部品と第２の部品が共に同じダイ５ａ及び５ｂに配置されるため、勾配は同一である。熱膨張率が異なると、収縮も異なる。当然のことであるが、収縮は温度上昇勾配、熱膨張率及び寸法に依存するため、第１の部品１と第２の部品２が同じ温度上昇にさらされなければ、勾配はこの２つの部品で異なり、収縮も異なることになる。
【００３７】
鋳造の場合、上記溶融した合金を鋳型に流し込むことにより、上記鋳型５内に配置された第２の部品２の温度上昇が起こる。そしてこの２つの材料の温度は、熱交換によって互いに近いものになると考えられる。
【００３８】
第１の実施形態では、第１の部品１と第２の部品２を可動に組付けてユニット３を形成する。例えばユニット３として、ボールジョイント、又はアーバに回転可能に取り付けられたホイールを考えることができる。また、互いに対して緩く取り付けられた２本のチューブを考えることもできる。このユニットは、第２の部品である支持体２を含み、この支持体２に、図１に示す第１の部品である可動部品１を固定する。
【００３９】
本発明によると、有利には、第１の部品１及び第２の部品２の熱膨張率α1及びα2は異なる。これにより、第２の部品２に対して第１の部品１が可動となる。遊び又はクランプ留めの発現の原因となるのは、膨張率の差異である。少なくとも１つの金属要素を含む少なくとも部分的に非晶質の材料を使用することにより、少なくとも１つの金属要素を含む少なくとも部分的に非晶質の材料で作製された部品を製造する操作と、上記部品を別の部品に組付ける操作とを同時に実施することを、巧みに可能とする。
【００４０】
２つの可動部品間の遊びは、第１の材料と第２の材料の熱膨張率の差異、熱間成形を実施する温度、並びに第１の部品１及び第２の部品２の寸法によって規定される。可動組立体、即ち２つの部品１、２の間に遊び１２がある組立体の場合、熱膨張率α1は熱膨張率α2より大きい。熱膨張率α1が熱膨張率α2に比べて大きくなればなるほど、遊び１２も大きくなる。実際、第１の部品１は第２の部品２内に閉じ込められ、この第１の部品１は第２の部品２よりも収縮する。これを達成するために、上記熱膨張率α2と上記冷却勾配との積は、上記熱膨張率α1と上記冷却勾配との積未満でなければならない。
【００４１】
同様に、熱間成形温度が高ければ高いほど、雰囲気温度における遊びは大きくなる。少なくともＴｇまでの冷却中により大きな又はより小さな負荷をかけることによって、組立体の最終的な遊び１２を調整することもできる。
【００４２】
非晶質金属を使用することで、方法をより複雑にすることなく、そればかりか簡略化して、第１の部品１を同時に可動組立体として製造することができる。
【００４３】
余剰の材料を、例えば化学的又は機械的工程によって除去してもよい。余剰は、冷却の前又は後に除去することができる。
【００４４】
代替形態では、第２の部品２を非晶質金属又は合金で作製し、第１の部品１を他の材料で作製する。支持体である第２の部品２は、第１の部品１を格納するハウジング６を含む。使用する方法は、上述の熱間成形方法である。
【００４５】
図１２〜１８に示す第１の変形例では、第１のステップと第２のステップの間に追加のステップを提供してもよい。この追加のステップは、非晶質金属製でない部品、即ち本例のように第１の部品を上記ハウジング６に流し込む際には第２の部品２のハウジング６の壁７に、又は、上記第１の実施形態の代替形態の場合は第１の部品１の壁７に、中間層９を溶着することからなる。この中間層９は、ＣＶＤ、ＰＶＤ、電気溶着、ガルバニック溶着、又はその他の手段で溶着することができる。この第３のステップの後、この層９を第１の部品１と第２の部品２の間に挿入する。そして、この中間層を化学浴で選択的に溶解させ、上記第１の部品１と第２の部品２の間の遊び１２を増大させることができる。第１の部品１と第２の部品２の間に遊び１２が事前に生成されており、化学溶液が浸透して中間層９を全て除去できるようになっているため、溶解が可能である。
【００４６】
第２の実施形態では、第１の部品１と第２の部品２を固定して組付けて、ユニットを形成する。部品１及び２に使用する材料の熱膨張率の差異を適切に選択すれば、非晶質金属の、熱加工中に表面の全ての細部に完璧に適合する能力を利用して、組立体を封止することもできる。例えば、このユニット３を、２つのチューブの、又はアーバに固定された時計の針の、封止された組立体とすることも考えられる。このユニット３は、第２の部品２である支持体２を含み、この支持体２に、図７に示す第１の部品である第１の可動部品１を固定する。ここで用いる方法は、図８〜１１に示す第１の実施形態で用いる方法と同じである。この方法は熱間成形を利用し、第１の実施形態に関しては、第１の部品１又は第２の部品２を非晶質金属又は非晶質合金で作製してもよい。
【００４７】
この実施形態では、封止された組立体又は第１の部品を閉じ込める第２の部品のクランプ留めを、熱膨張率α1が熱膨張率α2未満になるように第１の材料及び第２の材料を選択することによって達成する。より詳細には、第１の部品及び第２の部品の寸法並びに熱膨張率α1及びα2を、上記熱膨張率α2と上記冷却勾配との積が、上記熱膨張率α1と上記冷却勾配との積より大きくなるように決定する。従って、第１の部品を閉じ込める第２の部品は、第１の部品よりよく収縮し、それによって上記第１の部品をクランプ留めする。
【００４８】
その結果、第１の部品及び第２の部品の冷却中、第１の材料及び第２の材料は収縮する。熱膨張率が異なるため、収縮も異なる。本例の場合、第２の材料は第１の材料よりよく収縮し、それによって第２の部品２を第１の部品１上にクランプ留めする。従って、クランプ力は、第１の材料と第２の材料の熱膨張率の差異、熱間成形を実施する温度、及び部品の寸法によって規定される。熱膨張率α2が熱膨張率α1に比べて大きくなればなるほど、クランプ力も大きくなる。同様に、熱間成形温度が高ければ高いほど、雰囲気温度におけるクランプ力も大きくなる。少なくともＴｇまでの冷却中により大きな又はより小さな負荷をかけることによって、組立体の最終的なクランプ力を調整することもできる。
【００４９】
図１９に示す、この第２の実施形態の変形例では、第１のステップと第２のステップの間に追加のステップを提供してもよい。この追加のステップは、第１の部品が非晶質材料で作製されている場合には第２の部品２の内壁１０を、又は、第２の部品が非晶質材料で作製されている場合には第１の部品１の外壁１１を、機械加工することからなる。この機械加工は、起伏部分１３等の粗面領域を機械加工することからなる。これにより、熱間成形中、第１の部品１と第２の部品２の間の機械的接着及び／又は封止が向上する。
【００５０】
部品１と部品２の間に中間層を追加する変形例についても言及する必要がある。部品１及び２とは異なる膨張率を有する材料を上記層に選択することにより、この層を用いて、クランプ力をより広い範囲で調整することができる。
【００５１】
変形例では、特に、例えばシリコン等の脆い材料の組立体の場合に、非晶質金属に組み付けられる部品の破損を回避するために、この層を安全のために用いることもできる。従って、冷却により組立体に負荷がかかると、脆い材料が破損する前に可塑的に変形するような、軟性の層（銅、金、銀、インジウム等）を、脆い材料に溶着することができる。
【００５２】
別の変形例では、第１の部品１又は第２の部品２を局所的に加熱し、第１の部品１又は第２の部品２の材料を局所的に膨張させることができる。これにより、第１の部品及び第２の部品を互いに組付けることができる。好ましくは、この変形例は第２の実施形態に置いて使用される。
【００５３】
当業者に明らかである様々な変形及び／又は改良及び／又は組み合わせは、添付の請求項に定義した本発明の範囲から逸脱することなく、上に記載した本発明の様々な実施形態となり得ることは、明らかであろう。
【図１】
0005475928.tif 000002
【図２】
0005475928.tif 000003
【図３】
0005475928.tif 000004
【図４】
0005475928.tif 000005
【図５】
0005475928.tif 000006
【図６】
0005475928.tif 000007
【図７】
0005475928.tif 000008
【図８】
0005475928.tif 000009
【図９】
0005475928.tif 000010
【図１０】
0005475928.tif 000011
【図１１】
0005475928.tif 000012
【図１２】
0005475928.tif 000013
【図１３】
0005475928.tif 000014
【図１４】
0005475928.tif 000015
【図１５】
0005475928.tif 000016
【図１６】
0005475928.tif 000017
【図１７】
0005475928.tif 000018
【図１８】
0005475928.tif 000019
【図１９】
0005475928.tif 000020